СПОСОБ ЭЛЕКТРОДУГОВОГО ЖИДКОФАЗНОГО УГЛЕТЕРМИЧЕСКОГО ВОССТАНОВЛЕНИЯ ЖЕЛЕЗА ИЗ ОКСИДНОГО СЫРЬЯ И УСТРОЙСТВО ДЛЯ ЕГО ОСУЩЕСТВЛЕНИЯ

1. Способ электродугового жидкофазного углетермического восстановления железа из оксидного сырья, включающий возбуждение электрической дуги между электродом и ванной расплава, находящегося в керамическом тигле, подачу дисперсных железосодержащего оксидного сырья и углеродсодержащего восстановителя в область термического действия дуги, нагрев и плавление железосодержащего оксидного сырья и нагрев углеродсодержащего восстановителя, восстановление железа в расплаве оксидного сырья, электромагнитную стабилизацию дуги, отвод газа из реакционного объема, слив и сбор полученного металла и шлака, отличающийся тем, что восстановление железа дисперсным углеродом осуществляют в оксидном расплаве, образованном в результате теплового воздействия электрической дуги, на торце расходуемой стержневой заготовки, состоящей из дисперсных оксидного сырья, углеродного восстановителя и связующего вещества и расположенной над тиглем с ванной расплава, расплав в тигле нагревается электрической дугой и формируется за счет поступления в него металла и шлака с торца расходуемой заготовки, при этом массовые скорости плавления и восстановления оксида расходуемой заготовки равны.
2. Устройство для электродугового жидкофазного углетермического восстановления железа, включающее камеру, керамический тигель, ванну расплава, расположенную в тигле, электрод, расположенный над тиглем, электрическую дугу, горящую между электродом и расплавом в тигле, соленоид, создающий аксиальное магнитное поле, механизм для перемещения электрода, средства для подачи оксидного сырья и восстановителя, средства для удаления из тигля и сбора железа и шлака, патрубок для отвода газообразных продуктов, источник электрического питания дуги, подключенный к электроду и подовому электроду тигля, отличающееся тем, что оксидное сырье и дисперсный углеродный восстановитель подают в дуговой разряд в виде расходуемой стержневой заготовки, помещенной в теплоизолирующий экран, через полость электрода дугового разряда, горящего между электродом и расплавом, находящимся в тигле, расплав в тигле формируется из металла и шлака, поступающих в него с расходуемой заготовки и образующихся при плавлении оксида заготовки и восстановлении железа дисперсным углеродом под воздействием дугового разряда.